(57)【特許請求の範囲】
【請求項１】
発泡体の表面に未硬化の熱硬化性樹脂が含浸された繊維強化材が積層されてなる積層体をバギングフィルムによって密封し、上記バギングフィルムで密封された空間部内を排気することによって上記空間部内を減圧後又は減圧と同時に、上記積層体を加圧すると共に上記積層体を加熱して、上記繊維強化材を上記発泡体の表面に沿って変形させると共に上記繊維強化材中の上記熱硬化性樹脂を硬化させて上記繊維強化材を上記発泡体に積層一体化させる繊維強化複合体の製造方法であって、上記繊維強化材上に、表裏面間に亘って貫通する貫通孔が形成されているリリースフィルムを介してブリーザークロスが積層されており、上記リリースフィルムの貫通孔を通じて上記繊維強化材中に含浸させていた余分な熱硬化性樹脂を上記ブリーザークロスに吸収させることを特徴とする繊維強化複合体の製造方法。
【請求項２】
発泡体が熱可塑性ポリエステル樹脂を含むことを特徴とする請求項１に記載の繊維強化複合体の製造方法。
【請求項３】
バギングフィルム内の真空度が０．０８〜０．１４ＭＰａであることを特徴とする請求項１又は請求項２に記載の繊維強化複合体の製造方法。
【請求項４】
積層体を０．０５〜１．５ＭＰａの圧力で加圧することを特徴とする請求項１乃至請求項３の何れか１項に記載の繊維強化複合体の製造方法。
【発明の詳細な説明】
【技術分野】
【０００１】
本発明は、繊維強化複合体の製造方法に関する。
【背景技術】
【０００２】
繊維で強化された繊維強化合成樹脂は軽量で且つ高い機械的強度を有していることから、自動車分野や航空機分野などの高い機械的強度及び軽量性が求められる分野において使用が拡大している。
【０００３】
繊維で強化された繊維強化合成樹脂としては、特許文献１には、下型に敷設した繊維強化材上にバギングフィルム又は上型を重ねて当該バギングフィルム周縁を下型に気密にシールし又は上型と下型とを型締めし、バギングフィルム又は上型と下型との間を排気すると共に繊維強化材に樹脂を注入して硬化させる樹脂トランスファー成形法において、バギングフィルム又は上型と下型との間に互いに平行な樹脂注入路と樹脂排出路を交互に又は１個づつ設けて樹脂注入路から樹脂の注入を行うと共にバギングフィルム又は上型と下型との間を樹脂排出路から排気して樹脂を樹脂注入路から樹脂排出路まで充満させた後、樹脂注入路と樹脂排出路とから樹脂を排出させながら硬化させる樹脂トランスファー成形法が開示されている。
【０００４】
しかしながら、上記樹脂トランスファー成形法は、繊維強化材に減圧雰囲気下にて樹脂の注入を行うものであり、バギングフィルムを外部から加圧することができないことから、繊維強化材内の気泡を十分に排出することができず、繊維強化材内にボイドが発生する虞れがある。繊維強化材内にボイドが発生すると繊維強化材の機械的強度が低下するという問題を生じる。
【０００５】
更に、繊維強化材内に樹脂を注入しており、樹脂の粘度が繊維強化材への含浸に大きな影響を与え、樹脂の選定にも制限があり、自由度が低いという問題点を有している。
【０００６】
又、高い機械的強度を得るために繊維強化合成樹脂を用い且つ軽量性を向上させるために芯材として発泡体を用いた繊維強化複合体も用いられている。
【０００７】
このような繊維強化複合体としては、特許文献２に、密度が４００ｋｇ／ｍ3以下のポリカーボネート系樹脂発泡体であって、その表層部はスチレンモノマーの浸透性が２．０ｇ／ｃｍ2以下となるように形成されている繊維強化合成樹脂積層用ポリカーボネート系発泡体が開示されている。
【０００８】
しかしながら、実施例１からも明らかなように繊維強化合成樹脂積層用ポリカーボネート系発泡体はハンドレイアップ法によって製造されており、繊維層と発泡体との間に気泡が残存し易く、発泡体と繊維層との一体化が不十分となる虞れがあり、繊維強化合成樹脂積層用ポリカーボネート系発泡体の機械的強度が不十分となる虞れがあるという問題点を有している。
【先行技術文献】
【特許文献】
【０００９】
【特許文献２】特開２００５−２１２３８３号公報
【特許文献３】特開平１０−１３０４１３号公報
【発明の開示】
【発明が解決しようとする課題】
【００１０】
本発明は、熱硬化性樹脂が十分に含浸された繊維強化材を発泡体の表面に強固に積層一体化させて機械的強度に優れた繊維強化複合体を製造することができる製造方法を提供する。
【課題を解決するための手段】
【００１１】
本発明の繊維強化複合体の製造方法は、発泡体の表面に未硬化の熱硬化性樹脂が含浸された繊維強化材が積層されてなる積層体をバギングフィルムによって密封し、上記バギングフィルムで密封された空間部内を排気することによって上記空間部内を減圧後又は減圧と同時に、上記積層体を加圧すると共に上記積層体を加熱して、上記繊維強化材を上記発泡体の表面に沿って変形させると共に上記繊維強化材中の上記熱硬化性樹脂を硬化させて上記繊維強化材を上記発泡体に積層一体化させる繊維強化複合体の製造方法であって、上記繊維強化材上に、表裏面間に亘って貫通する貫通孔が形成されているリリースフィルムを介してブリーザークロスが積層されており、上記リリースフィルムの貫通孔を通じて上記繊維強化材中に含浸させていた余分な熱硬化性樹脂を上記ブリーザークロスに吸収させることを特徴とする。
【００１２】
本発明の繊維強化複合体の製造方法で用いられる発泡体を構成している合成樹脂としては、特に限定されず、例えば、ポリカーボネート樹脂、アクリル樹脂、熱可塑性ポリエステル樹脂、ポリメタクリルイミド樹脂などが挙げられ、製造工程中に加えられる熱及び圧力に耐えることができ、得られる繊維強化複合体に歪みやボイドが見られない優れた外観を有し且つ耐熱性に優れた繊維強化複合体を製造することができることから、熱可塑性ポリエステル樹脂が好ましく、芳香族ポリエステル樹脂がより好ましい。なお、合成樹脂は、単独で用いられても二種以上が併用されてもよい。
【００１３】
熱可塑性ポリエステル樹脂は、ジカルボン酸と二価アルコールとが、縮合反応を行った結果得られた高分子量の線状ポリエステルである。その代表的なものは芳香族ポリエステル樹脂である。
【００１４】
芳香族ポリエステル樹脂とは、芳香族ジカルボン酸成分とジオール成分とを含むポリエステルであり、例えば、ポリエチレンテレフタレート、ポリプロピレンテレフタレート、ポリブチレンテレフタレート、ポリシクロヘキサンジメチレンテレフタレート、ポリエチレンナフタレート、ポリブチレンナフタレートなどが挙げられ、ポリエチレンテレフタレートが好ましい。なお、芳香族ポリエステル樹脂は、単独で用いられても二種以上が併用されてもよい。
【００１５】
なお、芳香族ポリエステル樹脂は、芳香族ジカルボン酸成分及びジオール成分以外に、例えば、トリメリット酸などのトリカルボン酸、ピロメリット酸などのテトラカルボン酸などの三価以上の多価カルボン酸やその無水物、グリセリンなどのトリオール、ペンタエリスリトールなどのテトラオールなどの三価以上の多価アルコールなどを構成成分として含有していてもよい。
【００１６】
又、芳香族ポリエステル樹脂は、使用済のペットボトルなどから回収、再生したリサイクル材料を用いることもできる。
【００１７】
ポリエチレンテレフタレートは架橋剤によって架橋されていてもよい。架橋剤としては、公知のものが用いられ、例えば、無水ピロメリット酸などの酸二無水物、多官能エポキシ化合物、オキサゾリン化合物、オキサジン化合物などが挙げられる。なお、架橋剤は、単独で用いられても二種以上が併用されてもよい。
【００１８】
ポリエチレンテレフタレートを架橋剤によって架橋する場合には、後述する押出機にポリエチレンテレフタレートと共に架橋剤を供給すればよい。押出機に供給する架橋剤の量は、少ないと、ポリエチレンテレフタレートの溶融時の溶融粘度が小さくなりすぎて、破泡してしまうことがあり、多いと、ポリエチレンテレフタレートの溶融時の溶融粘度が大きくなりすぎて、発泡体を押出発泡によって製造する場合には押出発泡が困難となることがあるので、ポリエチレンテレフタレート１００重量部に対して０．０１〜５重量部が好ましく、０．１〜１重量部がより好ましい。
【００１９】
上記発泡体の製造方法としては、公知の製造方法を用いることができる。具体的には、（１）合成樹脂発泡粒子を金型内に充填し、熱水や水蒸気などの熱媒体によって合成樹脂発泡粒子を加熱して発泡させ、合成樹脂発泡粒子の発泡圧によって発泡粒子同士を融着一体化させて所望形状を有する発泡体を製造する方法（型内発泡成形法）、（２）合成樹脂を押出機に供給して化学発泡剤又は物理発泡剤などの発泡剤の存在下にて溶融混練し押出機から押出発泡させて発泡体を製造する方法（押出発泡法）、（３）合成樹脂及び化学発泡剤を押出機に供給して化学発泡剤の分解温度未満にて溶融混練し押出機から発泡性樹脂成形体を製造し、この発泡性樹脂成形体を発泡させて発泡体を製造する方法などが挙げられ、所望形状の発泡体を容易に製造することができることから、上記（１）の型内発泡成形法が好ましい。
【００２０】
上記（１）の型内発泡成形法で用いられる合成樹脂発泡粒子の製造方法としては、（１）合成樹脂を押出機内に供給して物理発泡剤の存在下にて溶融混練して押出機に取り付けたノズル金型から合成樹脂押出物を押出発泡させながら切断した後に冷却して合成樹脂発泡粒子を製造する方法、（２）合成樹脂を押出機内に供給して物理発泡剤の存在下にて溶融混練して押出機に取り付けたノズル金型からストランド状の合成樹脂押出物を製造し、この合成樹脂押出物を所定間隔毎に切断して合成樹脂発泡粒子を製造する方法、（３）合成樹脂を押出機内に供給して物理発泡剤の存在下にて溶融混練して押出機に取り付けた環状ダイ又はＴダイから押出発泡して発泡シートを製造し、この発泡シートを切断することによって合成樹脂発泡粒子を製造する方法などが挙げられる。
【００２１】
又、化学発泡剤としては、例えば、アゾジカルボンアミド、ジニトロソペンタメチレンテトラミン、ヒドラゾイルジカルボンアミド、重炭酸ナトリウムなどが挙げられる。なお、化学発泡剤は、単独で用いられても二種以上が併用されてもよい。
【００２２】
物理発泡剤は、例えば、プロパン、ノルマルブタン、イソブタン、ノルマルペンタン、イソペンタン、ヘキサンなどの飽和脂肪族炭化水素、ジメチルエーテルなどのエーテル類、塩化メチル、１，１，１，２−テトラフルオロエタン、１，１−ジフルオロエタン、モノクロロジフルオロメタンなどのフロン、二酸化炭素、窒素などが挙げられ、ジメチルエーテル、プロパン、ノルマルブタン、イソブタン、二酸化炭素が好ましく、プロパン、ノルマルブタン、イソブタンがより好ましく、ノルマルブタン、イソブタンが特に好ましい。なお、物理発泡剤は、単独で用いられても二種以上が併用されてもよい。
【００２３】
押出機には気泡調整剤が供給されることが好ましい。このような気泡調整剤としては、ポリテトラフルオロエチレン粉末、アクリル樹脂で変性されたポリテトラフルオロエチレン粉末、タルクなどが好ましい。
【００２４】
本発明で用いられる発泡体の密度は、小さいと、積層体の加圧時に繊維強化材を発泡体が十分に受止することができず、繊維強化材中に存在する空気の排除が不十分となり、繊維強化材中にボイドが発生して繊維強化材の機械的強度が低下して得られる繊維強化複合体の機械的強度が低下し、或いは、繊維強化材と発泡体との一体化が不十分となって得られる繊維強化複合体の機械的強度が低下することがあり、大きいと、得られる繊維強化複合体の軽量性が低下することがあるので、４５〜９００ｋｇ／ｍ3が好ましく、１３５〜６７５ｋｇ／ｍ3がより好ましい。なお、発泡体の密度は、ＪＩＳ  Ｋ７２２２「発泡プラスチック及びゴム−見掛け密度の測定」に準拠して測定された値をいう。
【００２５】
本発明で用いられる発泡体がポリエチレンテレフタレート発泡体である場合、発泡体の結晶化度は１５％以上が好ましく、２０％以上がより好ましい。これは、発泡体の結晶化度が低いと、積層体の加圧時に発泡体が大きく変形し、繊維強化材を発泡体が十分に受止することができず、繊維強化材中に存在する空気の排除が不十分となり、繊維強化材中にボイドが発生して繊維強化材の機械的強度が低下して得られる繊維強化複合体の機械的強度が低下し、或いは、繊維強化材と発泡体との一体化が不十分となって得られる繊維強化複合体の機械的強度が低下することがあるからである。なお、発泡体の結晶化度は、例えば、型内発泡成形法においては、成形温度や成形時間を調整することによって調整することができる。
【００２６】
ここで、発泡体の結晶化度は、示差走査熱量計（ＤＳＣ）を用いてＪＩＳ  Ｋ７１２１に記載の測定方法に準拠して１０℃／分の昇温速度にて昇温しながら測定された１ｍｇ当たりの結晶化熱量及び１ｍｇ当たりの融解熱量に基づいて下記式により算出することができる。
【００２７】
結晶化度（％）
＝１００×（│融解熱量(mJ/mg)│−│結晶化熱量(mJ/mg)│）／１４０．１
【００２８】
又、発泡体の連続気泡率は、高いと、繊維強化材に含浸させた熱硬化性樹脂が発泡体内に浸透し、発泡体と繊維強化材との接着に過剰の熱硬化性樹脂が必要となり、又は、得られる繊維強化複合体の外観が低下するため、２５％未満が好ましく、２０％以下がより好ましく、１０％以下が特に好ましい。なお、発泡体の連続気泡率の調整は、型内発泡成形法を用いて発泡体を製造する場合、合成樹脂粒子を製造する際の押出発泡温度や押出機に供給する発泡剤量を調整することによって行うことができる。
【００２９】
ここで、発泡体の連続気泡率はＡＳＴＭ  Ｄ−２８５６に記載の測定方法に準拠して下記の要領で測定される。先ず、発泡体の見掛け上の体積を測って見掛け体積Ａ（ｃｍ3）とする。次に、発泡体の実際試料体積Ｂ（ｃｍ3）を体積測定空気比較式比重計を用いて１−１／２−１気圧法により測定する。なお、体積測定空気比較式比重計は、例えば、東京サイエンス社から商品名「１０００型」にて市販されている。
【００３０】
そして、発泡体の見掛け体積Ａ（ｃｍ3）と発泡体の実際試料体積Ｂ（ｃｍ3）に基づいて下記式により発泡体の連続気泡率を算出することができる。
連続気泡率（％）＝１００×（Ａ−Ｂ）／Ａ  
【００３１】
繊維強化材を構成している繊維としては、特に限定されず、例えば、炭素繊維、ガラス繊維、アラミド繊維、ボロン繊維、金属繊維などが挙げられ、優れた機械的強度及び耐熱性を有していることから、炭素繊維、ガラス繊維、アラミド繊維が好ましく、炭素繊維がより好ましい。
【００３２】
繊維強化材の形態としては、特に限定されず、例えば、織物、編物、不織布、繊維を一方向に引き揃えた繊維束（ストランド）をポリアミド樹脂、ポリエステル樹脂などの合成樹脂糸又はガラス繊維糸などのステッチ糸で結束（縫合）してなる面材などが挙げられる。織物の織り方としては、平織、綾織、朱子織などが挙げられる。
【００３３】
繊維強化材は、（１）織物、編物又は不織布を含む面材同士又はこれらの面材を任意の組み合わせで複数枚、積層してなる多層面材、（２）繊維を一方向に引き揃えた繊維束（ストランド）をポリアミド樹脂、ポリエステル樹脂などの合成樹脂糸又はガラス繊維糸などのステッチ糸で結束（縫合）してなる複数枚の面材を繊維束の繊維方向が互いに相違した方向を指向するように重ね合わせ、重ね合わせた面材同士をポリアミド樹脂、ポリエステル樹脂などの合成樹脂糸又はガラス繊維糸などのステッチ糸で一体化（縫合）してなる多層面材であってもよい。
【００３４】
上記（１）の多層面材において、織物を複数枚、積層してなる多層面材の場合、各織物を構成している経糸（緯糸）の長さ方向が織物の平面方向からみて放射状に配列されていることが好ましい。具体的には、図１及び図２に示したように、各織物を構成している経糸（緯糸）の長さ方向をそれぞれ1a、1b・・・としたとき、これら経糸（緯糸）の長さ方向1a、1b・・・が放射状に配列されていることが好ましく、経糸（緯糸）の長さ方向1a、1b・・・のうちの任意の経糸（緯糸）の長さ方向1aを特定したとき、特定の経糸（緯糸）の長さ方向1aを中心にして他の経糸（緯糸）の長さ方向1b、1c・・・が線対称となるように配列していることがより好ましい。
【００３５】
また、各織物を構成している経糸（緯糸）の長さ方向1a、1b・・・同士の交差角度は、繊維強化材の強度が一方向に偏らず任意の方向において略同一の機械的強度を付与することができるので、織物を二枚重ね合わせる場合には９０°が好ましく、織物を三枚以上重ね合わせる場合には４５°が好ましい。
【００３６】
上記（２）の多層面材において、各面材を構成している繊維束の繊維の長さ方向が面材の平面方向からみて放射状に配列されていることが好ましい。具体的には、図１及び図２に示したように、各面材を構成している繊維束の繊維の長さ方向をそれぞれ1a、1b・・・としたとき、これら繊維の長さ方向1a、1b・・・が放射状に配列されていることが好ましく、繊維の長さ方向1a、1b・・・のうちの任意の長さ方向1aを特定したとき、特定の長さ方向1aを中心にして線対称となるように他の長さ方向1b、1c・・・が配列していることがより好ましい。
【００３７】
また、各面材を構成している繊維束の繊維の長さ方向1a、1b・・・同士の交差角度は、繊維強化材の強度が一方向に偏らず任意の方向において略同一の機械的強度を付与することができることから、面材を二枚重ね合わせる場合には９０°が好ましく、面材を三枚以上重ね合わせる場合には４５°が好ましい。
【００３８】
繊維強化材には未硬化の熱硬化性樹脂が含浸されている。熱硬化性樹脂としては、特に限定されず、例えば、エポキシ樹脂、不飽和ポリエステル樹脂、フェノール樹脂、メラミン樹脂、ポリウレタン樹脂、シリコン樹脂、マレイミド樹脂、ビニルエステル樹脂、シアン酸エステル樹脂、マレイミド樹脂とシアン酸エステル樹脂を予備重合した樹脂などが挙げられ、耐熱性、弾性率及び耐薬品性に優れていることから、エポキシ樹脂、ビニルエステル樹脂が好ましい。熱硬化性樹脂には、硬化剤、硬化促進剤などの添加剤が含有されていてもよい。なお、熱硬化性樹脂は、単独で用いられても二種以上が併用されてもよい。
【００３９】
繊維強化材中における熱硬化性樹脂の含有量は、少ないと、繊維強化材を構成している繊維同士の結合が弱くなり又は繊維強化材と発泡体との接着が不十分となって、得られる繊維強化複合体の機械的強度が低下することがあり、多いと、繊維強化材を構成している繊維間に存在する熱硬化性樹脂の量が多くなりすぎ、かえって繊維強化材の機械的強度が低下し、得られる繊維強化複合体の機械的強度が低下することがあるので、２０〜７０重量％が好ましく、３０〜６０重量％がより好ましい。
【００４０】
繊維強化材中に未硬化の熱硬化性樹脂を含浸させる方法としては、特に限定されず、例えば、（１）繊維強化材を熱硬化性樹脂中に浸漬して繊維強化材中に熱硬化性樹脂を含浸させる方法、（２）繊維強化材に熱硬化性樹脂を塗布し、繊維強化材に熱硬化性樹脂を含浸させる方法などが挙げられる。
【００４１】
なお、熱硬化性樹脂を含浸した繊維強化材及び繊維強化材は市販されているものを用いることができる。熱硬化性樹脂を含浸した繊維強化材は、例えば、三菱レイヨン社から商品名「パイロフィルプリプレグ」にて市販されている。繊維強化材は、例えば、三菱レイヨン社から商品名「パイロフィル」にて市販されている。
【００４２】
熱硬化性樹脂を含浸させた後の繊維強化材の厚みは、薄いと、繊維強化複合体の機械的強度が不十分となることがあり、厚いと、繊維量が増加して繊維強化複合体の軽量性が低下することがあるので、０．０２〜２ｍｍが好ましく、０．０５〜１ｍｍがより好ましい。
【００４３】
熱硬化性樹脂を含浸させた後の繊維強化材の目付は、小さいと、繊維強化複合体の機械的強度が低下することがあり、大きいと、繊維強化複合体の軽量性が低下することがあるので、５０〜４０００ｇ／ｍ2が好ましく、１００〜１０００ｇ／ｍ2がより好ましい。
【００４４】
図３に示したように、発泡体２の表面に、未硬化の熱硬化性樹脂が含浸された繊維強化材３を積層して積層体を形成する。なお、図３では、発泡体２として板状の型内発泡成形体を用い、この板状の型内発泡成形体２の両面に未硬化の熱硬化性樹脂が含浸された繊維強化材３、３を積層して積層体４を形成している。
【００４５】
更に、図３に示したように、積層体４の繊維強化材３上にリリースフィルム６を介してブリーザークロス７を積層する。図３では積層体４の上面に積層されたブリーザークロス７が積層体４の側面も覆うように積層体４の繊維強化材３上にリリースフィルム６を介して積層されている。ブリーザークロス７は積層体４の上面に、この積層体４の両側面を覆うように積層することが好ましく、積層体４を全面的に覆うように積層することがより好ましい。このようにブリーザークロス７を積層することによって、発泡体２の両面に積層された繊維強化材３中の余分な熱硬化性樹脂を一枚のブリーザークロス７によって吸収、除去することができる。なお、図３では、一方の繊維強化材３上にのみリリースフィルム６を介してブリーザークロス７を積層した場合を示したが、両方の繊維強化材３上にリリースフィルム６を介してブリーザークロス７を積層してもよい。又、ブリーザークロス７は積層体４の側面を必ずしも覆う必要はない。
【００４６】
上記リリースフィルム６は、繊維強化材３に対して容易に剥離可能に構成されている。リリースフィルム６は、合成樹脂フィルムから構成されており、表裏面間に亘って貫通する貫通孔が形成されている。繊維強化材３中に含浸させている余分な熱硬化性樹脂を円滑にブリーザークロス７に吸収させることができるので、貫通孔が形成されている。
【００４８】
リリースフィルム６にその表裏面間に亘って貫通する貫通孔が多数、形成されている場合、リリースフィルム６の貫通孔を通じて繊維強化材３中に含浸させていた余分な熱硬化性樹脂をブリーザークロス７に吸収させることができる。リリースフィルム６を構成している合成樹脂としては、例えば、テトラフルオロエチレン−エチレン共重合体（４フッ化エチレン−エチレン共重合体）などのフッ素系樹脂などが挙げられる。
【００４９】
上記ブリーザークロス７は、繊維強化材３中に含浸させていた余分な熱硬化性樹脂を吸収するために用いられ、積層体４の加熱、加圧時に変形、変質しないものであればよく、不織布が挙げられる。不織布としては、例えば、ナイロン繊維などのアミド樹脂繊維、ポリエステル樹脂繊維などからなる不織布、ガラスクロスなどが挙げられる。
【００５０】
次に、積層体４を型８上に載置し、積層体４上にバギングフィルム５を被せてバギングフィルム５によって積層体４を密封する。なお、積層体４上へのリリースフィルム６及びブリーザークロス７の積層作業は、型８上で行ってもよいし、積層体４を型８上に載置する前に行ってもよい。バギングフィルム５は、積層体４を密封し、積層体４全体を真空引きするためのフィルムである。バギングフィルム５を構成している合成樹脂としては、ナイロンなどのアミド樹脂が挙げられる。バギングフィルム５の外周縁部の全周と型８との対向間には封止材９を介在させて気密性を確保する。なお、バギングフィルム５内の型８上において、発泡体２の表面に、未硬化の熱硬化性樹脂が含浸された繊維強化材３、３を積層して積層体４を形成してもよい。型８における積層体４の載置面は、得られた繊維強化複合体の繊維強化材を容易に剥離することができるように離型処理81が施されている。
【００５１】
図３では、積層体４を型８上に載置し、積層体４上にバギングフィルム５を被せて積層体４をバギングフィルム５で密封した場合を説明したが、バギングフィルム５を袋状に形成し、袋状のバギングフィルム５内に積層体４を収納してバギングフィルム５によって積層体４を密封してもよい。
【００５２】
しかる後、バギングフィルム５で密封された空間部10内を排気することによって空間部10内を減圧する。空間部10内の真空度は、小さいと、繊維強化材中に存在している空気の排除が不十分となることがあり、得られた繊維強化複合体の繊維強化材中にボイドが発生して繊維強化複合体の機械的強度が低下することがあり、大きいと、繊維強化材中に含浸させた熱硬化性樹脂も吸引されてしまい、繊維強化材中の熱硬化性樹脂の含有量が少なくなって繊維強化材の機械的強度が低下し、得られる繊維強化複合体の機械的強度が低下することがあるので、０．０８〜０．１４ＭＰａが好ましく、０．１０〜０．１２ＭＰａがより好ましい。
【００５３】
次に、バギングフィルムで密封された空間部10内の減圧後又は減圧の開始と同時に空間部10内の積層体４を加熱して、繊維強化材３中の熱硬化性樹脂を軟化させる。熱硬化性樹脂が軟化した後、積層体を加圧すると共に上記加熱を継続する。なお、積層体４の加熱及び加圧中において空間部10内の減圧状態は維持されている。
【００５４】
積層体４への加圧度（圧力）は、小さいと、繊維強化材中に存在する空気の排除が不十分となり、繊維強化材中にボイドが発生して繊維強化材の機械的強度が低下し、若しくは、繊維強化材中の熱硬化性樹脂を繊維強化材の全体に良好になじませることができないために繊維強化材を構成している繊維同士を良好に一体化させることができず、得られる繊維強化複合体の機械的強度が低下し、又は、繊維強化材と発泡体との一体化が不十分となって得られる繊維強化複合体の機械的強度が低下することがあり、大きいと、発泡体が変形する虞れがあるので、０．０５〜１．５ＭＰａが好ましく、０．１〜１．０ＭＰａがより好ましい。
【００５５】
又、積層体４への加圧は、発泡体の圧縮変形率が２５％以下となるように調整することが好ましく、２０％以下となるように調整することがより好ましい。これは、発泡体の変形量が大きくなると、得られる繊維強化複合体の密度が大きくなり、軽量性が低下し、更に、繊維強化複合体の表面に凹凸が形成されて外観が低下することがあるからである。
【００５６】
発泡体の圧縮変形率は、積層体を加熱及び加圧する前の発泡体の厚みＴ1と、得られた繊維強化複合体の発泡体の厚みＴ2を任意の点１０箇所にてそれぞれ測定し、下記式に基づいて各測定箇所における発泡体の圧縮変形率を算出し、各測定箇所での圧縮変形率の相加平均値を発泡体の圧縮変形率とする。
【００５７】
なお、発泡体の厚みＴ1とは、積層体の載置面に対して平行な一対の上下仮想面を想定し、発泡体を上下方向から上下仮想面でそれぞれの仮想面が発泡体に接した状態となるように挟んだ状態において、上下仮想面間の距離が最大となった距離をいう。又、発泡体の厚みＴ2とは、繊維強化複合体において、発泡体の厚みＴ1を測定した発泡体部分の寸法をいう。
【００５８】
発泡体の圧縮変形率（％）
＝１００×（│Ｔ1（ｍｍ）│−│Ｔ2（ｍｍ）│）／│Ｔ1（ｍｍ）│
【００５９】
この積層体４の加圧によって、繊維強化材中の空気をより確実に排除して、繊維強化材中にボイドが生成されるのを防止することができると共に繊維同士の密着性を向上させ、更に、繊維強化材を発泡体の表面に沿って変形させつつ、繊維強化材を発泡体の表面に押圧させて、繊維強化材を発泡体の表面に全面的に密着した状態に積層させることができる。特に、発泡体の表面に角部や凹凸部が形成されている場合にも、繊維強化材を発泡体の表面に沿って変形させつつ、繊維強化材を発泡体の表面に押圧させて、繊維強化材を発泡体の表面に全面的に密着した状態に積層させることができる。更に、繊維強化材が発泡体の表面に沿って密着された状態に積層された状態において、繊維強化材と発泡体の表面との界面に存在していた空気は略完全に排除されており、繊維強化材は発泡体の表面に良好に密着した状態となっている。
【００６０】
加えて、積層体４を加圧することによって、繊維強化材中に含浸させた熱硬化性樹脂を繊維全体になじませて繊維同士を必要最小限の量の熱硬化性樹脂で確実に結着することができる。このように、必要最小限の量の熱硬化性樹脂によって繊維同士を結着することができるので、繊維間に余分な熱硬化性樹脂が存在することはなく、繊維を高度に配向させた状態とすることができ、繊維強化材の機械的強度の向上を図ることができると共に、繊維強化材の外観も優れたものとなる。
【００６１】
又、繊維強化材が多層面材である場合には、加圧によって互いに重ね合わせられている面材同士を強固に一体化することができ、得られる繊維強化複合体は機械的強度に優れている。
【００６２】
一方、積層体４を加圧することによって繊維強化材中に含浸されている余分な熱硬化性樹脂が繊維強化材の表面に浮き出してくることがあるが、このような場合には、リリースフィルム６の外方を通じて、又は、リリースフィルム６に形成された貫通孔を通じて余分な熱硬化性樹脂がブリーザークロス７に吸収され、得られる繊維強化複合体の繊維強化材の表面は余分な熱硬化性樹脂は存在せず優れた外観性を有している。ブリーザークロス７が積層体４の側面を被覆している場合には、積層体４からこの積層体４の側面を被覆しているブリーザークロス７の方向に、バギングフィルム５で密封された空間部10内を排気することによって、発泡体２の両面に積層した繊維強化材３、３中の余分な熱硬化性樹脂をブリーザークロス７によって確実に吸収、除去することができる。
【００６３】
上述のように積層体を加圧した状態において積層体の加熱を継続しており、この加熱によって積層体の繊維強化材中に含浸させている熱硬化性樹脂を硬化させる。なお、熱硬化性樹脂の軟化後において、積層体の加熱温度は同一であってもよいし変化させてもよいが、熱硬化性樹脂の硬化を促進するために積層体の加熱温度を上昇させることが好ましい。
【００６４】
上記熱硬化性樹脂の硬化によって繊維強化材の繊維同士は結着、固定されると共に繊維強化材は発泡体の表面に沿って変形した状態にて発泡体の表面に熱硬化性樹脂によって積層一体化されて繊維強化複合体Ａを得ることができる。
【００６５】
次に、繊維強化複合体を冷却すると共に繊維強化複合体に加えている加圧力を解除した後、空間部10内の減圧を解除した上で空間部10を開放して繊維強化複合体Ａを取り出せばよい。
【００６６】
得られた繊維強化複合体Ａは、図４に示したように、硬化した熱硬化性樹脂によって繊維同士が結着され且つ固化された繊維強化材３が発泡体２の表面に沿って密着した状態に積層一体化されている。
【００６７】
このようにして得られた繊維強化複合体は、発泡体の表面に、硬化した熱硬化性樹脂で繊維同士が強固に結着されてなる繊維強化材が強固に積層一体化されており、優れた機械的強度を有していると共に、一部に発泡体を有していることから軽量性にも優れている。
【００６８】
更に、製造工程中に繊維強化材を加圧することによって繊維強化材中に熱硬化性樹脂が全面的になじんだ状態となっていると共に余分な熱硬化性樹脂はブリーザークロスに吸収、除去されているので、得られる繊維強化複合体はその外観が優れている。
【発明の効果】
【００６９】
本発明の繊維強化複合体の製造方法は、製造工程中において、積層体の繊維強化材を加圧していることから、繊維強化材中に存在している空気を繊維強化材中から確実に除去することができると共に、繊維強化材中に含浸されている熱硬化性樹脂を繊維強化材の全体になじませることができるので、繊維同士を必要最小限の量の熱硬化性樹脂によって全体的に互いに密着させた状態に結着させることができ、得られる繊維強化複合体の繊維強化材は優れた機械的強度を有していると共に、繊維強化材は発泡体の表面に沿って強固に一体化されており、よって、得られる繊維強化複合体は優れた機械的強度を有していると共に外観性にも優れている。
【００７０】
上記繊維強化複合体の製造方法において、発泡体が熱可塑性ポリエステル樹脂を含む場合には、発泡体は優れた耐熱性を有しており、製造工程中に発泡体が変形するようなことはなく、積層体に加えられた圧力を発泡体が十分に受止することができ、発泡体の表面に積層した繊維強化材に十分に圧力を加えて、上述の如く、優れた機械的強度及び外観性に優れた繊維強化複合体をより容易に製造することができる。
【００７１】
上記繊維強化複合体の製造方法において、バギングフィルム内の真空度が０．０８〜０．１４ＭＰａである場合には、繊維強化材中、及び、繊維強化材と発泡体との界面に存在する空気を効率良く除去することができ、優れた機械的強度及び外観性に優れた繊維強化複合体をより容易に製造することができる。
【００７２】
上記繊維強化複合体の製造方法において、繊維強化材上に、リリースフィルムを介してブリーザークロスを積層している場合には、繊維強化材中に含浸された余分な熱硬化性樹脂をブリーザークロスに吸収、除去することができる。従って、繊維強化材に過剰とならないようにしながら必要量の熱硬化性樹脂を含浸させ、繊維強化材の繊維同士を繊維が高度に配向した状態に熱硬化性樹脂によって結着させることができ、よって、得られる繊維強化複合体は優れた機械的強度を有していると共に、繊維強化材の表面には余分な熱硬化性樹脂が残存していないので、得られる繊維強化複合体は優れた外観を有している。
【００７３】
上記繊維強化複合体の製造方法において、発泡体の圧縮変形率が２５％以下となるように積層体を加圧する場合には、発泡体の変形を少なくしながら、発泡体の表面に繊維強化材を強固に積層一体化することができ、更に機械的強度の優れた繊維強化複合体を製造することができる。
【図面の簡単な説明】
【００７４】
【図１】繊維強化材を構成している繊維の配向性を示した図である。
【図２】繊維強化材を構成している繊維の配向性を示した図である。
【図３】本発明の繊維強化複合体の製造要領を示した模式断面図である。
【図４】繊維強化複合体を示した断面図である。
【発明を実施するための形態】
【００７５】
以下に実施例を挙げて本発明を更に詳細に説明するが、本実施例に何ら限定されるものでない。
【００７６】
（実施例１〜８）
型８としてアルミニウム板を用意し、このアルミニウム板の上面に離型剤（ケムリースジャパン社製  商品名「ケムリース２１６６」）を塗布して一日放置し、アルミニウム板の上面に離型処理81を施した。
【００７７】
炭素繊維からなる綾織の織物から形成された厚みが０．３ｍｍの繊維強化材（三菱レイヨン社製  商品名「ＴＲ３５２３  ３３１ＫＭＰ」、目付：２００ｇ／ｍ2）を４枚、用意した。繊維強化材は、縦１０ｃｍ×横３０ｃｍの平面長方形状であった。繊維強化材には、熱硬化性樹脂としてエポキシ樹脂が５０重量％含有されていた。
【００７８】
４枚の繊維強化材をそれらの経糸の長さ方向1a〜1dが、図２のように、任意の経糸の長さ方向1aを特定したときに、この特定の経糸の長さ方向1aを中心にしてその他の経糸の長さ方向1b〜1dが線対称となるように配設され且つ互いに隣接する経糸の長さ方向同士の交差角度が４５°となるように重ね合わせた。
【００７９】
型内発泡成形法によって成形された縦１０ｃｍ×横３０ｃｍ×高さ３ｃｍの直方体形状の芳香族ポリエステル樹脂（ポリエチレンテレフタレート）発泡体を用意した。なお、芳香族ポリエステル樹脂発泡体の密度、発泡倍率、結晶化度及び連続気泡率は表１に示した通りであった。
【００８０】
次に、アルミニウム板８の離型処理面81上に、重ね合わせた４枚の繊維強化材３を載置し、これらの繊維強化材３上に芳香族ポリエステル樹脂発泡体を載置した。
【００８１】
上記とは別に、上記と同一の繊維強化材を４枚用意し、４枚の繊維強化材を上記と同様の要領で重ね合わせた。これらの重ね合わせた４枚の繊維強化材３を芳香族ポリエステル樹脂発泡体上に載置して積層体４を作製した。
【００８２】
しかる後、積層体４の上側の繊維強化材３上に、この繊維強化材を全面的に被覆するように、貫通孔を有するリリースフィルム６（ＡＩＲＴＥＣＨ社製  商品名「ＷＬ５２００Ｂ−Ｐ」）及びブリーザークロス７（ＡＩＲＴＥＣＨ社製  商品名「ＡＩＲＷＥＡＶＥ  Ｎ４」）を順に積層した。ブリーザークロス７は積層体４の両側面（図３における左右側面）も被覆していた。リリースフィルムは、テトラフルオロエチレン−エチレン共重合体フィルムから形成され、両面間に亘って貫通し且つ繊維強化材中の熱硬化性樹脂が通過可能な貫通孔が多数、形成されていた。ブリーザークロスは、ポリエステル樹脂繊維から構成された不織布から形成されており、熱硬化性樹脂を含浸可能に構成されていた。
【００８３】
積層体４上にバギングフィルム５（ＡＩＲＴＥＣＨ社製  商品名「ＷＬ７４００」）を被せ、バギングフィルム５の外周縁部とこれに対向するアルミニウム板との間を封止材９としてシーラントテープ（ＡＩＲＴＥＣＨ社製  商品名「ＧＳ４３ＭＲ」）を用いて気密的に接合して積層体４をバギングフィルム５によって密封した。バギングフィルム５は、ナイロンフィルムから構成されていた。バギングフィルム５の一部にバックバルブ11（ＡＩＲＴＥＣＨ社製  商品名「ＶＡＣ  ＶＡＬＶＥ  ４０２Ａ」）を配置して積層構造体を作製した。
【００８４】
次に、上記積層構造体を加熱硬化試験用オートクレーブ（羽生田鉄工所社製  商品名「ＤＬ−２０１０」）内に供給し、積層構造体のバックバルブ11を真空ラインと接続し、バギングフィルム５で密封された空間部10内を積層体４からこの積層体４の側面を被覆しているブリーザークロス７の方向に排気して真空度０．１０ＭＰａに減圧した。なお、空間部10の減圧はその後も継続して行った。
【００８５】
しかる後、オートクレーブ内を昇温速度４℃／分にて９０℃となるまで昇温して積層体４を加熱し、オートクレーブ内を９０℃に９０分間に亘って加熱して繊維強化材中の熱硬化性樹脂を軟化させて繊維強化材を芳香族ポリエステル樹脂発泡体の表面に沿って変形させると共に、繊維強化材中に存在している空気を吸引、除去した。
【００８６】
次に、オートクレーブ内を表１に示したゲージ圧力に加圧して積層体４に押圧力を加えると共に、オートクレーブ内を昇温速度４℃／分にて１３０℃となるまで昇温して積層体４を加熱して、オートクレーブ内を１３０℃にて６０分間に亘って加熱して繊維強化材中の熱硬化性樹脂を硬化させると共に、繊維強化材３、３を芳香族ポリエステル樹脂発泡体２の両面に積層一体化させて繊維強化複合体を得た。なお、積層体４への加圧によって繊維強化材３、３中の余分な熱硬化性樹脂はリリースフィルム６の貫通孔及び外方を通じてブリーザークロス７に吸収されていた。
【００８７】
オートクレーブ内を冷却してオートクレーブ内が６０℃となった時点でオートクレーブ内の加圧を解除して大気圧に戻して繊維強化複合体を取り出した。芳香族ポリエステル樹脂発泡体の圧縮変形率は表１に示した通りであった。
【００８８】
（比較例１）
空間部10内の真空度を０．０１ＭＰａとしたこと、オートクレーブ内のゲージ圧力を０ＭＰａとして積層体を加圧しなかったこと以外は実施例１と同様にして繊維強化複合体を得た。
【００８９】
（比較例２）
空間部10内の真空度を０．０１ＭＰａとしたこと、オートクレーブ内のゲージ圧力を０ＭＰａとして積層体を加圧しなかったこと以外は実施例４と同様にして繊維強化複合体を得た。
【００９０】
（比較例３）
空間部10内の真空度を０．０１ＭＰａとしたこと、オートクレーブ内のゲージ圧力を０ＭＰａとして積層体を加圧しなかったこと以外は実施例６と同様にして繊維強化複合体を得た。
【００９１】
得られた繊維強化複合体の外観性及び機械的強度を下記の要領で測定し、その結果を表１に示した。
【００９２】
（外観性）
繊維強化複合体の外観を目視観察して下記の基準に基づいて評価を行った。繊維強化複合体の繊維強化材表面の凹部とは、発泡体の不均一な収縮によって、１．０ｍｍ以上陥没している部分とした。
○・・・繊維強化複合体の繊維強化材表面に凹部が無く、外観が美麗であった。
△・・・繊維強化複合体の繊維強化材表面に凹部は無いものの、発泡体の不均一な収縮に
よる紋様が確認された。
×・・・発泡体の不均一な収縮に起因して、繊維強化複合体の繊維強化材表面に凹部が確
認された。
【００９３】
（機械的強度）
繊維強化複合体上に、直径６３ｍｍ、重量１０００ｇの鉄球を高さ５０ｃｍの位置から自然落下させた後、繊維強化複合体の表面を目視観察して下記基準に基づいて評価を行った。
○・・・繊維強化複合体表面に鉄球の落下による繊維の破断及び亀裂が見られなかった。
×・・・鉄球の落下によって繊維の破断又は亀裂が確認された。
【００９４】
【表１】
0005785889.tif 000002
【符号の説明】
【００９５】
２     発泡体
３     繊維強化材
４     積層体
５     バギングフィルム
６     リリースフィルム
７     ブリーザークロス
８     型
９     封止材
10     空間部
Ａ      繊維強化複合体
【図１】
0005785889.tif 000003
【図２】
0005785889.tif 000004
【図３】
0005785889.tif 000005
【図４】
0005785889.tif 000006